(57)【要約】【課題】高耐久性と優れたクリーニング性を併せ持つクリーニングブレードを用いることにより、長期に亘って高品質の画像形成が可能な画像形成装置及びプロセスカートリッジ、並びに前記画像形成装置の製造方法を提供すること。【解決手段】感光体３と、該感光体３の表面を帯電させる帯電手段４と、帯電された前記感光体３の表面に静電潜像を形成する露光手段と、前記静電潜像をトナー像化する現像手段４と、現像されたトナー像を転写体へ転写する転写手段７と、前記感光体３上の転写残のトナー像をクリーニングするクリーニング手段６と、を備え、前記クリーニング手段６は、母材６２２を具備するクリーニングブレード２６２により転写残のトナー像をクリーニングし、前記クリーニングブレード２６２は、前記感光体３と当接する面である当接面に前記母材６２２よりも硬い有機物が斑点状６２３に固定されていることを特徴とする。【選択図】図３
2014077960.tif 000002
【特許請求の範囲】
【請求項１】
感光体と、
該感光体の表面を帯電させる帯電手段と、
帯電された前記感光体の表面に静電潜像を形成する露光手段と、
前記静電潜像をトナー像化する現像手段と、
現像されたトナー像を転写体へ転写する転写手段と、
前記感光体上の転写残のトナー像をクリーニングするクリーニング手段と、を備える画像形成装置であって、
前記クリーニング手段は、母材を具備するクリーニングブレードにより転写残のトナー像をクリーニングし、
前記クリーニングブレードは、前記感光体と当接する面である当接面に前記母材よりも硬い有機物が斑点状に固定されていることを特徴とする画像形成装置。
【請求項２】
前記有機物が形成する斑点の直径が５０〜６００ｎｍであることを特徴とする請求項１に記載の画像形成装置。
【請求項３】
前記有機物が前記クリーニングブレードの当接面表面の先端稜線部から５０μｍまでの面積において、５〜４０％を占めていることを特徴とする請求項１または２に記載の画像形成装置。
【請求項４】
前記有機物がアクリル系樹脂であることを特徴とする請求項１乃至３のいずれかに記載の画像形成装置。
【請求項５】
前記クリーニングブレードの当接面と前記感光体との当接圧力が３５Ｎ／ｍ以上であることを特徴とする請求項１乃至４のいずれかに記載の画像形成装置。
【請求項６】
請求項１乃至５のいずれかに記載の画像形成装置の製造方法であって、
前記母材は、重合性モノマーがスプレー塗布されて得られたものであることを特徴とする画像形成装置の製造方法。
【請求項７】
請求項１乃至５のいずれかに記載の画像形成装置に用いられるプロセスカートリッジであって、
前記感光体と、前記クリーニングブレードと、を備えることを特徴とするプロセスカートリッジ。
【発明の詳細な説明】
【技術分野】
【０００１】
本発明は、高耐久クリーニングブレードを用いた画像形成装置及びプロセスカートリッジ、並びに前記画像形成装置の製造方法に関する。
【背景技術】
【０００２】
電子写真プロセスを用いた画像形成装置では、感光体に対して帯電工程、露光工程、現像工程、転写工程を施すことにより画像形成が行われる。帯電工程で生成し、感光体表面に残る放電生成物および転写工程後に感光体表面に残る（転写）残トナーまたはトナー成分はクリーニングプロセスを経て除去される。
【０００３】
画像形成装置の信頼性向上の観点から、感光体には、アモルファスシリコンのような無機系材料を用いたり、有機感光体の表面にアクリレート系材料や無機微粒子を分散させた表面層を有する高耐久感光体が用いられたりするようになってきた。これらの感光体は、クリーニングブレードに対する耐摩耗性に優れるため、従来よりも遥かに長い寿命を実現することができ、メンテナンスの回数を大幅に減らし、感光体の交換を少なくでき、コスト的にも、環境的にも非常に好ましいものであった。
【０００４】
しかし、感光体の長寿命化が図れても、クリーニングブレードの寿命も長くできなければ、メンテナンスの回数を減らすことはできない。また、最近の電子写真装置においては、メンテナンスを容易にするため、感光体とクリーニングブレード等の部材を一体にした、所謂プロセスカートリッジが用いられることが多くなってきた。そのため、感光体は十分に使用可能であるにもかかわらず、クリーニングブレードの寿命が律速となってしまい、プロセスカートリッジを交換しないといけなくなっていた。
【０００５】
クリーニングブレードは、一般的には、ポリウレタンゴムなどの短冊形状の弾性体であり、クリーニングブレードの基端を支持部材で支持して先端稜線部を感光体の周面に押し当て、感光体上に残留するトナーをせき止めて掻き落とし除去する。
【０００６】
また、近年の高画質化の要求に応えるべく、重合法等により形成された小粒径で球形に近いトナー（以下、重合トナーと称する。）を用いた画像形成装置が知られている。この重合トナーは、従来の粉砕トナーに比べて転写効率が高いなどの特徴があり、シャープな画像形成が可能である。しかし、重合トナーは、クリーニングブレードを用いて感光体表面から除去しようとしても十分に除去することが困難であり、クリーニング不良が発生してしまうという問題を有している。これは、小粒径で且つ球形度に優れた重合トナーが、クリーニングブレードと感光体との間に形成される僅かな隙間をすり抜けるからである。
【０００７】
かかるすり抜けを抑えるには、感光体とクリーニングブレードとの当接圧力を高めてクリーニング能力を高める必要がある。しかし、クリーニングブレードの当接圧を高めると、図７（ａ）に示すように、感光体２３とクリーニングブレード２６２との摩擦力が高まり、クリーニングブレード２６２が感光体２３の移動方向に引っ張られて、クリーニングブレード２６２の先端稜線部２６２ｃがめくれてしまう。このクリーニングブレード２６２の先端稜線部２６２ｃがめくれた状態でクリーニングをし続けると、図７（ｂ）に示すように、クリーニングブレード２６２の先端面２６２ｂの先端稜線部２６２ｃから数［μｍ］離れた場所に局所的な摩耗が生じてしまう。このような状態で、さらにクリーニングを続けると、この局所的な摩耗が大きくなり、最終的には、図７（ｃ）に示すように、先端稜線部２６２ｃが欠落してしまう。先端稜線部２６２ｃが欠落してしまうと、トナーを正常にクリーニングできなくなり、クリーニング不良を生じてしまい、クリーニングブレードの寿命となる。
【０００８】
従来から、クリーニングブレードのめくれ防止として、クリーニングブレードの感光体と当接する面（以下、当接面と称する）に母材よりも適度に硬い膜を形成することが一般的に行われてきた。
例えば、特許文献１（特許第４７７９９０９号公報）には、当接面にアクリル樹脂、ポリブタジエン樹脂、およびエポキシ樹脂のうち、少なくとも１種以上を含有した層を積層したクリーニングブレードが開示されている。このクリーニングブレードは、母材よりも適度に硬い層が感光体と当接することにより、初期のめくれ防止は良好であった。しかし、層の膜厚が０．３ｍｍ以上であったため、どうしてもクリーニングブレード全体の弾性が低下し、小粒径トナーがすり抜け、クリーニング不良が発生してしまった。
【０００９】
例えば特許文献２（特開２００５−１０７３７６号公報）には、当接面にイソシアネートから成る０．１ｍｍの層を積層したクリーニングブレードが開示されている。しかしながらこのクリーニングブレードは、小粒径トナーがすり抜けないよう感光体との当接圧力を高めると層が薄いため割れて欠落し、クリーニング不良が発生してしまった。
【００１０】
また、本発明者らは特許文献３（特開２０１１−１３８１１０号公報）において、クリーニングブレードの表面にアクリルウレタンモノマーを含浸させ、且つ０．１〜３μｍのアクリレートの表面層を設けたクリーニングブレードを開発した。このクリーニングブレードは、アクリレートを含浸させることによって表面層との接着性が良くなるため、割れて欠落することなく、従来のクリーニングブレードに比べて耐久性が大幅に向上した。しかし、画像形成の線速を早くすると、画像にはほとんど影響ないものの、微量にトナーの抜けが発生していた。そのため、トナーのすり抜けを確実に防止するために当接圧力を３５Ｎ／ｍまで上げたところ、表層の一部が欠落し、クリーニング不良が発生してしまった。
【発明の概要】
【発明が解決しようとする課題】
【００１１】
本発明は、以上の従来からの諸問題を解決し、高耐久性と優れたクリーニング性を併せ持つクリーニングブレードを用いることにより、長期に亘って高品質の画像形成が可能な画像形成装置及びプロセスカートリッジ、並びに前記画像形成装置の製造方法を提供することを目的とする。
【課題を解決するための手段】
【００１２】
上記課題を解決するための本発明に係る画像形成装置は、感光体と、該感光体の表面を帯電させる帯電手段と、帯電された前記感光体の表面に静電潜像を形成する露光手段と、前記静電潜像をトナー像化する現像手段と、現像されたトナー像を転写体へ転写する転写手段と、前記感光体上の転写残のトナー像をクリーニングするクリーニング手段と、を備え、前記クリーニング手段は、母材を具備するクリーニングブレードにより転写残のトナー像をクリーニングし、前記クリーニングブレードは、前記感光体と当接する面である当接面に前記母材よりも硬い有機物が斑点状に固定されていることを特徴とする。
【発明の効果】
【００１３】
本発明によれば、高耐久性と優れたクリーニング性を併せ持つクリーニングブレードを用いることにより、長期に亘って高品質の画像形成が可能となる。
【図面の簡単な説明】
【００１４】
【図１】本発明に係る画像形成装置の一実施の形態におけるクリーニングブレード６２の構成を示す概略斜視図である。
【図２】図１のクリーニングブレード６２の拡大断面図である。
【図３】本発明のクリーニングブレード表面の走査電子顕微鏡による画像である。
【図４】本発明に係る画像形成装置の一実施の形態におけるプリンタの要部を示す概略構成図である。
【図５】（ａ）実際のトナー投影形状の外周長Ｃ１、その投影面積Ｓを示す説明図である。（ｂ）投影面積Ｓと同じ面積の真円の外周長Ｃ２を示す説明図である。
【図６】摩耗幅及び摩耗形態を説明するためのクリーニングブレードを下面側から見た説明図である。
【図７】従来のクリーニングブレードの構成を示す説明図である。
【発明を実施するための形態】
【００１５】
本発明者らは、上述した従来技術における諸問題について鋭意検討を重ねた結果、クリーニングブレードのめくれ防止と小粒径トナーのすり抜け防止を同時に可能とする形態を探したところ、当接面に母材よりも適度に硬い有機物が斑点状に固定されていることで実現可能であることを見出した。
適度に硬い有機物が感光体と接触することで、クリーニングブレードのめくれ防止ができ、且つ有機物が斑点状に固定されていることで、クリーニングブレード全体の弾性を低下させることなく、小粒径トナーのすり抜け防止のために当接圧力を３５Ｎ／ｍまで高めても割れて欠落することがなく、クリーニングブレードの耐久性も向上できる。
上記の構成により、長期においてクリーニングブレードの高耐久性と優れたクリーニング性を同時に維持できることを見出した。
【００１６】
しかして本発明に係る画像形成装置は、感光体３と、該感光体３の表面を帯電させる帯電手段４と、帯電された前記感光体３の表面に静電潜像を形成する露光手段と、前記静電潜像をトナー像化する現像手段４と、現像されたトナー像を転写体へ転写する転写手段７と、前記感光体３上の転写残のトナー像をクリーニングするクリーニング手段６と、を備え、前記クリーニング手段６は、母材６２２を具備するクリーニングブレード２６２により転写残のトナー像をクリーニングし、前記クリーニングブレード２６２は、前記感光体３と当接する面である当接面に前記母材６２２よりも硬い有機物が斑点状６２３に固定されていることを特徴とする。
本発明によれば、母材よりも適度に硬い有機物が感光体と接触することでクリーニングブレードのめくれ防止ができる。また、同時に前記有機物が斑点状に固定されていることで、クリーニングブレード全体の弾性を低下させることがなく、小粒径トナーのすり抜け防止ができ、当接圧力を高めても割れて欠落することがないことで、クリーニングブレードの耐久性も向上し、長期にわたって高画質の画像形成が可能となる。
【００１７】
次に、本発明に係る画像形成装置及びプロセスカートリッジ、並びに前記画像形成装置の製造方法についてさらに詳細に説明する。
尚、以下に述べる実施の形態は、本発明の好適な実施の形態であるから技術的に好ましい種々の限定が付されているが、本発明の範囲は以下の説明において本発明を限定する旨の記載がない限り、これらの態様に限られるものではない。
【００１８】
＜クリーニングブレード＞
図１は、クリーニングブレード６２の斜視図であり、図２は、クリーニングブレード６２の拡大断面図である。
クリーニングブレード６２は、金属や硬質プラスチックなどの剛性材料からなる短冊形状のホルダー６２１と、短冊形状の弾性体ブレード６２２とで構成されている。弾性体ブレード６２２は、ホルダー６２１の一端側に接着剤などにより固定されており、ホルダー６２１の他端側は、クリーニング装置６のケースに片持ち支持されている。
【００１９】
〔弾性体ブレード〕
本発明に用いられるクリーニングブレードの母体に使用される弾性体ブレード（以下、クリーニングブレードの母体、母材とも称する。）６２２は、従来公知の組成、工法で製造することができる。本発明では、母材としての弾性体ブレード６２２は詳細を後述する斑点状の有機物６２３を有してなる。
弾性体ブレード６２２としては、感光体３の偏心や感光体表面の微小なうねりなどに追随できるように、高い反発弾性率を有するものが好ましく、ウレタン基を含むゴムであるウレタンゴム（ポリウレタンエラストマー）などが好適である。また、この弾性体ブレード６２２は後述する斑点状の有機物６２３をその表面に有する構成とすることが好ましい。
【００２０】
ポリウレタンエラストマーは、通常、ポリオール成分としてポリエチレンアジペートエステルやポリカプロラクトンエステルを用い、ポリイソシアネート成分として４，４’−ジフェニルメタンジイソシアネートを用いてプレポリマーを調製し、これに硬化剤及び必要に応じて触媒を加えて、所定の型内にて架橋し、炉内にて後架橋させた後、常温で放置熟成することによって製造されている。
【００２１】
高分子量ポリオールとしては、例えば、アルキレングリコールと脂肪族二塩基酸との縮合体であるポリエステルポリオール、例えば、エチレンアジペートエステルポリオール、ブチレンアジペートエステルポリオール、ヘキシレンアジペートエステルポリオール、エチレンプロピレンアジペートエステルポリオール、エチレンブチレンアジペートエステルポリオール、エチレンネオペンチレンアジペートエステルポリオールのようなアルキレングリコールとアジピン酸とのポリエステルポリオール等のポリエステル系ポリオール、カプロラクトンを開環重合して得られるポリカプロラクトンエステルポリオール等のポリカプロラクトン系ポリオール、ポリ（オキシテトラメチレン）グリコール、ポリ（オキシプロピレン）グリコール等のポリエーテル系ポリオール等が用いられる。
【００２２】
他に低分子量ポリオールとしては、例えば、１，４−ブタンジオール、エチレングリコール、ネオペンチルグリコール、ヒドロキノン−ビス（２−ヒドロキシエチル）エーテル、３，３'−ジクロロ−４，４'−ジアミノジフエニルメタン、４，４'−ジアミノジフエニルメタン等の二価アルコールや、１，１，１−トリメチロールプロパン、グリセリン、１，２，６−ヘキサントリオール、１，２，４−ブタントリオール、トリメチロールエタン、１，１，１−トリス（ヒドロキシエトキシメチル）プロパン、ジグリセリン、ペンタエリスリトール等の三価及びそれ以上の多価アルコールを挙げることができる。
【００２３】
硬化触媒の具体例として、例えば、２−メチルイミダゾールや１，２−ジメチルイミダゾールを挙げることができるが、特に、１，２−ジメチルイミダゾールが好ましく用いられる。このような触媒は、通常、主剤１００重量部に対して、０．０１〜０．５重量部、好ましくは０．０５〜０．３重量部の範囲で用いられる。
【００２４】
ここで、クリーニングブレードは、母材に重合性モノマーをスプレー塗布させて製造することが好ましい。かかる製造方法とすることで、容易に、且つ安価で、安定して製造することができる。
【００２５】
〔斑点状の有機物〕
斑点状に固定された有機物の硬さは、めくれ防止と耐久性を兼ね備えるため、弾性ブレードの母材よりもマルテンス硬さで１００〜３００倍硬いものが好ましい。
母材のマルテンス硬さは１Ｎ／ｍｍ２程度であるので、斑点状の有機物６２３のマルテンス硬さは１００〜３００Ｎ／ｍｍ２が好ましい。
【００２６】
材質としては樹脂が好ましく、樹脂の種類としては、例えば、アクリレート系、イソシアネート系、エポキシ系等を挙げることができる。
また、これに限定するものではないが、弾性ブレードの表面から欠落しないよう、接着性のよいアクリレート系の材料がより好適である。
斑点状の有機物をアクリル系のものとすることで、クリーニングブレードの当接面が効率的にめくれ防止ができる硬度となり、クリーニングブレードの母材との接着性もよく、クリーニングブレードの耐久性も向上し、長期にわたって高画質の画像形成が可能となる。
【００２７】
アクリレート系材料は、アクリルモノマーまたはオリゴマーを重合、硬化させることで得ることができる。重合するアクリルモノマーまたはオリゴマーは、１種に限定されず、２種以上を混合して用いてもよい。
アクリルモノマーとしては、例えば、エチルアクリレート、ｎ−ブチルアクリレート、２−エチルヘキシルアクリレート、エチレングリコールジアクリレート、ポリエチレングリコールジアクリレート、ペンタスリトールジアクリレート、トリメチロールプロパントリアクリレート、ペンタエリスリトールトリアクリレート、テトラメチロールメタンテトラアクリレート、ジペンタエリスリトールヘキサアクリレート、メチルメタクリレート、スチレン、酢酸ビニル、メチルアクリレート、アクリル酸、メタクリル酸、イタコン酸、無水マレイン酸、２−ヒドロキシエチルアクリレート、２−ヒドロキシプロピルアクリレート、４−ヒドロキシブチルアクリレート、２−ヒドロキシエチルメタクリレート、グリシジルメタクリレート、メチロールアクリルアマイド、ジメチルアミノメチルメタクリレート、ジエチルアミノメチルメタクリレート等が挙げられる。
上記のアクリルモノマーに必要に応じて有機溶剤、硬化剤、増粘剤、架橋剤等を添加する。有機溶剤としては、例えば、酢酸エチル、トルエン、２−ブタノール、エタノール等が挙げられる。
【００２８】
母材としてのクリーニングブレード母体（弾性体ブレード）の当接面に斑点状に有機物を固定させる際には、硬化前の材料であるモノマーもしくはオリゴマーが室温硬化型であれば、クリーニングブレード母体の当接面にスプレー塗布、メッシュ越しに塗布、斑点状の孔があるフィルムを作製してシルクスクリーン印刷する等の方法により塗布後、必要に応じて溶剤を飛ばすために加熱乾燥し、固定させる。溶媒を飛ばす際、同時に減圧をするとさらに効率よく溶剤を飛ばすことができる。
モノマーもしくはオリゴマーがラジカル重合をするものであれば、上記の方法により塗布後、ＵＶ光、電子線等のエネルギー線の照射させることにより硬化、固定させる。上記の方法以外に、当接面全面に塗布後、マスク越しにＵＶ光、電子線等のエネルギー線の照射で硬化、固定させた後、未硬化部を洗い流してもよい。
上記の方法により、クリーニングブレード母体の当接面に斑点状の有機物を固定させることができる。
また、これに限定するものではないが、効率的で容易に、且つ安価に作製可能なスプレー塗布法がより好適である。
【００２９】
モノマーもしくはオリゴマーが室温硬化型であり、溶剤を加熱で飛ばす場合、高温槽、温風を吹きかける等の方法により行う。加熱条件は、クリーニングブレード母体の耐熱性を考慮し、３０〜８０℃、好ましくは３０〜６０℃で、数秒から数分間、クリーニングブレードを加熱することにより行う。上記加熱と同時に減圧を行うと、さらに効率よく溶剤を飛ばすことができる。減圧時の圧力は５Ｔｏｒｒ以下にするとより優れた効果が得られるため好ましい。
【００３０】
モノマーもしくはオリゴマーがラジカル重合するものであれば、エネルギー線を照射する際のクリーニングブレード付近の酸素濃度は、２％以下が好ましく、より好ましくは１％以下である。クリーニングブレード付近の酸素濃度が２％より高くなると、モノマーもしくはオリゴマーの未反応部が発生し、本発明の効果が充分得られず、好ましくない。
【００３１】
必要によりモノマーもしくはオリゴマーの粘度を下げる溶剤には、溶存酸素を通常含んでいるため、ヘリウムやアルゴン、窒素等の不活性ガスをバブリングしたり、減圧脱気をしたりすることにより、溶存酸素を除去していることが好ましい。
【００３２】
前記斑点状に固定された有機物の斑点の直径は５０〜６００ｎｍが好ましく、より好ましくは１００〜４００ｎｍである。この範囲とすることで、効果的に小粒径トナーのすり抜けを防止し、クリーニングブレードの弾性を低下させることなく、耐摩耗性も良好で、長期にわたって高画質の画像形成が可能となる。
斑点状に固定された有機物は場所によらず同じ大きさが望ましいが、前記の範囲であれば、ばらついていても本発明の効果は充分に得られる。
前記斑点の直径が５０ｎｍ未満であれば、斑点状の有機物と共にクリーニングブレード母体の大部分が感光体に接触し、めくれ防止ができず、良好な効果が得られない。前記斑点の直径が６００ｎｍを超えると、めくれ防止はできるものの、クリーニングブレード母体と感光体との隙間が大きくなり、小粒径トナーのすり抜け防止の効果が得られない。
【００３３】
前記斑点状に固定された有機物が当接面表面の先端稜線部から５０μｍまでの面積を占めている割合は５〜４０％が好ましく、より好ましくは１０〜３０％である。この範囲とすることで、感光体とクリーニングブレードの当接圧力を高めても欠落することなく小粒径トナーのすり抜けを防止することで、長期にわたって高画質の画像形成が可能となる。
前記占めている割合が５％未満であれば、斑点状に固定された有機物が少なすぎるため、クリーニングブレード母体の大部分が感光体に接触し、めくれ防止ができず、良好な効果が得られない。前記占めている割合が４０％を超えると、斑点状の有機物はほぼ膜のような性質を示し、斑点の厚みが大きければクリーニングブレードの弾性を低下させてしまい小粒径トナーがすり抜け防止の効果が得られず、薄ければ部分的に欠落してクリーニング不良になってしまう。
【００３４】
前記斑点状に固定された有機物の斑点の直径は、斑点の直径はレーザ顕微鏡、光干渉顕微鏡、原子間力顕微鏡（ＡＦＭ）、走査電子顕微鏡（ＳＥＭ）により確認することができる。本発明者らは、斑点の直径を走査電子顕微鏡の画像から求めた。図３に実際に用いた走査電子顕微鏡の画像を示す。画像中に表記されているスケールを基準に、２×２μｍの領域を囲み、領域中の斑点の直径を計測し、その平均値を算出することで得た。
また、斑点状に固定されている有機物の当接面表面の先端稜線部から５０μｍまでの面積を占めている割合も走査電子顕微鏡の画像から求めた。写真中に表記されているスケールを基準に、１．５×１．５μｍの領域を囲み、領域中の斑点の面積を計測した。その計測した面積の合計を領域全体の面積で割ることにより、斑点の占めている割合を算出した。
斑点の直径及び占めている割合を算出する時に計測する領域は、斑点の密度や直径の大きさによって選択されるものであるが、好ましくは５００×５００ｎｍ〜３×３μｍである。計測する領域が５００×５００ｎｍ以下では斑点の密度の局所的なムラが大きく影響し、信用のある数値とは言えない。計測する領域が３×３μｍ以上では視野が広すぎるため、斑点の直径及び面積を計測するのが困難になり、時間もかかりすぎる。
【００３５】
＜画像形成装置＞
次に本発明に係る画像形成装置の一実施の形態である電子写真プリンタ（以下、単にプリンタという）について説明する。
図４は、本実施形態に係るプリンタの要部を示す概略構成図である。プリンタは、単一色の複写を行うものであり、図示しない画像読み取り部で読み取った画像データに基づいてモノクロ画像形成を行う。
【００３６】
図４に示すように、プリンタは、像担持体としてのドラム状の感光体３を備えている。感光体３はドラム状の形状を示しているが、シート状、エンドレスベルト状のものであっても良い。
【００３７】
感光体３の周囲には帯電手段としての帯電装置４、潜像をトナー像化する現像手段である現像装置５、トナー像を記録媒体としての転写紙（転写体）に転写する転写手段としての転写装置７、転写後の感光体３上に残留するトナーをクリーニングするクリーニング手段としてのクリーニング装置６、感光体３上に滑剤を塗布する滑剤塗布手段としての潤滑剤塗布装置１０、感光体３を除電する除電ランプ(不図示)等が配置されている。
【００３８】
帯電装置４は、感光体３に所定の距離を持って非接触で配置され、感光体３を所定の極性、所定の電位に帯電するものである。帯電装置４によって一様帯電された感光体３は、図示しない潜像形成手段たる露光装置から画像データに基づいて光Ｌが照射され静電潜像が形成される。
【００３９】
現像装置５は、現像剤担持体としての現像ローラ５１を有している。この現像ローラ５１には、図示しない電源から現像バイアスが印加されるようになっている。現像装置５のケーシング内には、ケーシング内に収容された現像剤を互いに逆方向に搬送しながら攪拌する供給スクリュ５２及び攪拌スクリュ５３が設けられている。また、現像ローラ５１に担持された現像剤を規制するためのドクタ５４も設けられている。供給スクリュ５２及び攪拌スクリュ５３の２本スクリュによって撹拌・搬送された現像剤中のトナーは、所定の極性に帯電される。そして、現像剤は、現像ローラ５１に汲み上げられ、汲み上げられた現像剤は、ドクタ５４により規制され、感光体３と対向する現像領域でトナーが感光体３上の潜像に付着する。
【００４０】
クリーニング装置６は、クリーニングブレード６２を有しており、感光体３の表面移動方向に対してカウンタ方向で感光体３に当接している。なお、クリーニングブレード６２の詳細については前述したとおりである。
クリーニングブレード６２と感光体３の当接圧力の標準は２１［Ｎ／ｍ］であるが、前述のとおり、小粒径で球形に近いトナー(重合トナー)の確実なすり抜け防止には、高い当接圧力が必要になる。重合トナーの確実なすり抜け防止には当接圧力３５［Ｎ／ｍ］以上が必要であり、本実施形態のクリーニングブレードであれば当接圧力３５［Ｎ／ｍ］以上に耐えることができる。当接圧力３５［Ｎ／ｍ］以上に耐えうる構成とすることで、画像形成の線速が早くしても、小粒径で且つ球形度に優れた重合トナーの微量なすり抜けを確実に防止でき、高画質の画像形成が可能となる。
【００４１】
前述のとおり、本発明においてはクリーニングブレード６２と感光体３の当接圧力は、３５［Ｎ／ｍ］以上であることが好ましい。
【００４２】
潤滑剤塗布装置１０は、固形潤滑剤１０３、潤滑剤加圧スプリング（不図示）、ファーブラシ１０１等を備え、固形潤滑剤１０３を感光体３上に塗布する塗布ブラシとしてファーブラシ１０１を用いている。固形潤滑剤１０３は、図示しないブラケットに保持され、潤滑剤加圧スプリング（不図示）によりファーブラシ１０１側に加圧されている。そして、感光体３の回転方向に対して連れまわり方向に回転するファーブラシ１０１により固形潤滑剤１０３が削られて感光体３上に潤滑剤が塗布される。感光体への潤滑剤塗布により感光体表面の摩擦係数が非画像形成時に０．２以下に維持される。
【００４３】
帯電装置４には、コロトロン、スコロトロン、固体帯電器（ソリッド・ステート・チャージャー）を始めとする公知の手段が用いられる。
これらの帯電方式のうち、特に接触帯電方式、あるいは非接触の近接配置方式がより望ましく、帯電効率が高くオゾン発生量が少ない、装置の小型化が可能である等のメリットを有する。接触帯電方式あるいは非接触の近接配置方式の場合、感光体３からトナーなどが帯電装置４に移行し汚染されるため、帯電装置４のクリーニング機構８を設けることが好ましい。
【００４４】
また、図示しない露光装置、除電ランプ等の光源には、蛍光灯、タングステンランプ、ハロゲンランプ、水銀灯、ナトリウム灯、発光ダイオード（ＬＥＤ）、半導体レーザ（ＬＤ）、エレクトロルミネッセンス（ＥＬ）などの発光物全般を用いることができる。
また、所望の波長域の光のみを照射するために、シャープカットフィルター、バンドパスフィルター、近赤外カットフィルター、ダイクロイックフィルター、干渉フィルター、色温度変換フィルターなどの各種フィルターを用いることもできる。
これらの光源のうち、発光ダイオード、及び半導体レーザは照射エネルギーが高く、また６００〜８００［ｎｍ］の長波長光を有するため、良好に使用される。
【００４５】
次に、プリンタにおける画像形成動作を説明する。
図示しない操作部などからプリント実行の信号を受信したら、帯電装置４、現像ローラ５１にそれぞれ所定の電圧または電流が順次所定のタイミングで印加される。同様に、露光装置及び除電ランプなどにもそれぞれ所定の電圧又は電流が順次所定のタイミングで印加される。また、これと同期して、駆動手段としての感光体駆動モータ（不図示）により感光体３が時計回りの方向に回転駆動される。
【００４６】
感光体３が時計回りの方向に回転すると、まず感光体表面が、帯電装置４によって所定の電位に帯電される。そして、図示しない露光装置から画像信号に対応した光Ｌが感光体３上に照射され、光Ｌが照射された部分の感光体３上が除電され静電潜像が形成される。
【００４７】
静電潜像の形成された感光体３は、現像装置５との対向部で現像ローラ５１上に形成された現像剤の磁気ブラシで感光体３表面を摺擦される。このとき、現像ローラ５１上の負帯電トナーは、現像ローラ５１に印加された所定の現像バイアスによって、静電潜像側に移動し、トナー像化（現像）される。このように、本実施形態では、感光体３上に形成された静電潜像は、現像装置５によって、負極性に帯電されたトナーにより反転現像される。本実施形態では、Ｎ／Ｐ（ネガポジ：電位が低い所にトナーが付着する）の非接触帯電ローラ方式を用いた例について説明したが、これに限るものではない。
【００４８】
感光体３上に形成されたトナー像は、図示しない給紙部から上レジストローラと下レジストローラとの対向部を経て、感光体３と転写装置７との間に形成される転写領域に給紙される転写紙に転写される。このとき、転写紙は上レジストローラと下レジストローラとの対向部で画像先端と同期を取り転写ベルト１４上に供給される。また、転写紙への転写時には、所定の転写バイアスが印加される。トナー像が転写された転写紙は感光体３から分離され、図示しない定着手段としての定着装置へ搬送される。そして、定着装置を通過する事により、熱と圧力の作用でトナー像が転写紙上に定着されて、転写紙は機外に排出される。
【００４９】
一方、転写後の感光体３の表面は、クリーニング装置６で転写後の残留トナーが除去され、潤滑剤塗布装置１０によって潤滑剤が塗布された後、除電ランプで除電される。
【００５０】
尚、以上説明した例は感光体３から転写体としての転写紙にトナー像を直接転写される方式を採用した実施形態であるが、本発明はこれに何ら限定されるものではない。即ち、感光体３から中間転写体としての中間転写ベルトにトナー像を１次転写し、この中間転写ベルト上のトナー像を転写紙に２次転写する、所謂中間転写方式を採用しても良い。
この他、各色に対応した複数の現像装置５を有しカラー画像を形成する、周知慣用のカラー画像形成方式を採用したカラー画像形成装置としても良い。また、画像読み取り部を有しないものであっても良い。
【００５１】
また、本プリンタにおいては、感光体３と、プロセス手段として帯電装置４、現像装置５、クリーニング装置６、潤滑剤塗布装置１０などが枠体２に収められており、プロセスカートリッジ１として装置本体から一体的に着脱可能となっている。本発明に係るプロセスカートリッジによれば、長期にわたって高画質の画像形成が可能となる
なお、本実施形態では、プロセスカートリッジ１としての感光体３とプロセス手段とを一体的に交換するようになっているが、感光体３、帯電装置４、現像装置５、クリーニング装置６、潤滑剤塗布装置１０のような単位で新しいものと交換するような構成でもよい。
【００５２】
〔トナー〕
次に、本プリンタに好適なトナーについて説明する。
本プリンタに用いるトナーとしては、画質向上のために、高円形化、小粒径化がし易い懸濁重合法、乳化重合法、分散重合法により製造された重合トナーを用いるのが好ましい。特に、円形度が０．９７以上、体積平均粒径５．５［μｍ］以下の重合トナーを用いるのが好ましい。平均円形度が０．９７以上、体積平均粒径５．５［μｍ］のものを用いることにより、より高解像度の画像を形成することができる。
【００５３】
ここでいう「円形度」は、フロー式粒子像分析装置ＦＰＩＡ−２０００（東亜医用電子株式会社製、商品名）により計測した平均円形度である。具体的には、容器中の予め不純固形物を除去した水１００〜１５０［ｍｌ］中に、分散剤として界面活性剤好ましくはアルキルベンゼンスルフォン酸塩を０．１〜０．５［ｍｌ］加え、更に測定試料（トナー）を０．１〜０．５［ｇ］程度加える。その後、このトナーが分散した懸濁液を、超音波分散器で約１〜３分間分散処理し、分散液濃度が３０００〜１万［個／μｌ］となるようにしたものを上述の分析装置にセットして、トナーの形状及び分布を測定する。そして、この測定結果に基づき、図５（ａ）に示す実際のトナー投影形状の外周長をＣ１、その投影面積をＳとし、この投影面積Ｓと同じ図５（ｂ）に示す真円の外周長をＣ２としたときのＣ２／Ｃ１を求め、その平均値を円形度とした。
【００５４】
体積平均粒径については、コールターカウンター法によって求めることが可能である。具体的には、コールターマルチサイザー２ｅ型（コールター社製）によって測定したトナーの個数分布や体積分布のデータを、インターフェイス（日科機社製）を介してパーソナルコンピューターに送って解析するのである。より詳しくは、１級塩化ナトリウムを用いた１％ＮａＣｌ水溶液を電解液として用意する。そして、この電解水溶液１００〜１５０［ｍｌ］中に分散剤として界面活性剤、好ましくはアルキルベンゼンスルフォン酸塩を０．１〜５［ｍｌ］加える。更に、これに被検試料としてのトナーを２〜２０［ｍｇ］加え、超音波分散器で約１〜３分間分散処理する。そして、別のビーカーに電解水溶液１００〜２００［ｍｌ］を入れ、その中に分散処理後の溶液を所定濃度になるように加えて、上記コールターマルチサイザー２ｅ型にかける。アパーチャーとしては、１００［μｍ］のものを用い、５０，０００個のトナー粒子の粒径を測定する。チャンネルとしては、２．００〜２．５２［μｍ］未満；２．５２〜３．１７［μｍ］未満；３．１７〜４．００［μｍ］未満；４．００〜５．０４［μｍ］未満；５．０４〜６．３５［μｍ］未満；６．３５〜８．００［μｍ］未満；８．００〜１０．０８［μｍ］未満；１０．０８〜１２．７０［μｍ］未満；１２．７０〜１６．００［μｍ］未満；１６．００〜２０．２０［μｍ］未満；２０．２０〜２５．４０［μｍ］未満；２５．４０〜３２．００［μｍ］未満；３２．００〜４０．３０［μｍ］未満の１３チャンネルを使用し、粒径２．００［μｍ］以上３２．０［μｍ］以下のトナー粒子を対象とする。そして、「体積平均粒径＝ΣＸｆＶ／ΣｆＶ」という関係式に基づいて、体積平均粒径を算出する。但し、Ｘは各チャンネルにおける代表径、Ｖは各チャンネルの代表径における相当体積、ｆは各チャンネルにおける粒子個数である。
【実施例】
【００５５】
〔実施例１〕
実施例及び比較例をあげて本発明をより具体的に説明する。ここでの部は質量基準である。
斑点状の有機物６２３はスプレー塗布法により作製した。前記斑点状の有機物６２３の材質、スプレーの口径、スプレーとクリーニングブレード母体の当接先端部との距離、スプレー塗布時の大気温度をそれぞれ変化させて各クリーニングブレードを作製し、耐久試験を行った。
なお、弾性体ブレード６２２としては、リコー社製ｉｍａｇｉｏ  Ｎｅｏ  Ｃ４５００で用いられているポリウレタン製のクリーニングブレードを使用した。
【００５６】
＜アクリレート材料の組成＞
アクリレート重合体を形成するためのアクリレート材料の処方は以下のとおりである。
・日本化薬社製ＫＡＹＡＲＡＤ  ＤＰＣＡ−１２０      ２５部
・チバケミカル社製Ｉ−１８４                          １部
・２―ブタノール                                    ６４部
・エタノール                                        １０部
【００５７】
＜斑点の直径及び斑点の占めている面積割合の算出＞
実施例および比較例のそれぞれについて、同一条件で作製したクリーニングブレードを二本準備し、一本の長手方向中央部の一部を鋏で切り取って導電化処理を施した後、ＳＥＭにより当接面を観察した。前記ＳＥＭの画像中に表記されているスケールを基準に、１．５×１．５μｍの領域を囲み、領域中の斑点の直径を計測し、その平均値を算出した。また、同時に１．５×１．５μｍの領域中の斑点の面積を計測し、その合計を領域全体の面積で割ることで、斑点の占めている面積割合を算出した。
【００５８】
スプレー装置は、オリンポス社製ＡＲＩＥＳ  ＳＧＡ−６２０８・ＳＣ口径０．８［ｍｍ］を用い、当接先端部との距離４７［ｍｍ］、圧力０．５［ＭＰａ］、速度７［ｍｍ／ｓ］で、大気温度３０［℃］の環境下でスプレーガンを移動させながら塗工した。その後、すぐに５０℃で１０分間真空乾燥を行った後、紫外線（ＵＶ）照射（１０００ｍＪ／ｃｍ２）を行い、斑点状の有機物を硬化させると共にクリーニングブレード母体に固定させた。
スプレー塗工液に用いた薬品は、全て凍結真空脱気を行い、酸素を除去したものを用いた。スプレー塗工、乾燥は、ガラス製容器内で酸素濃度が１００ｐｐｍ以下の環境で行った。結果は次ぎのとおりであった。
【００５９】
アクリレート重合体  （前記アクリレート材料が重合したもの）
斑点の直径              ：  ５２ｎｍ
斑点の占めている面積割合：  ２２％
【００６０】
〔実施例２〕
実施例１のスプレー塗工時の当接先端部との距離を４０［ｍｍ］、大気温度を２３［℃］に変更する以外は実施例１と同様にして斑点を形成した。結果は次ぎのとおりであった。
【００６１】
アクリレート重合体  （前記アクリレート材料が重合したもの）
斑点の直径              ：２１１ｎｍ
斑点の占めている面積割合：  ２６％
【００６２】
〔実施例３〕
実施例１のスプレー塗工時の当接先端部との距離を２４［ｍｍ］、大気温度を１５［℃］に変更する以外は実施例１と同様にして斑点を形成した。結果は次ぎのとおりであった。
【００６３】
アクリレート重合体  （前記アクリレート材料が重合したもの）
斑点の直径              ：５８８ｎｍ
斑点の占めている面積割合：  ３１％
【００６４】
〔実施例４〕
実施例１のスプレー装置をオリンポス社製ＡＲＩＥＳ  ＳＧＡ−６１０６・ＳＣ口径０．６［ｍｍ］変更し、スプレー塗工時の当接先端部との距離を４０［ｍｍ］、大気温度を２３［℃］に変更する以外は実施例１と同様にして斑点を形成した。結果は次ぎのとおりであった。
【００６５】
アクリレート重合体  （前記アクリレート材料が重合したもの）
斑点の直径              ：１４６ｎｍ
斑点の占めている面積割合：    ５％
【００６６】
〔実施例５〕
実施例４のスプレー装置をオリンポス社製ＡＲＩＥＳ  ＳＧＡ−６３０９・ＳＣ口径０．９［ｍｍ］変更する以外は実施例４と同様にして斑点を形成した。結果は次ぎのとおりであった。
【００６７】
アクリレート重合体  （前記アクリレート材料が重合したもの）
斑点の直径              ：３６３ｎｍ
斑点の占めている面積割合：  ３７％
【００６８】
〔比較例１〕
母体の弾性体ブレードの未処理品をそのままクリーニングブレードとした。
【００６９】
〔比較例２〕
実施例１のスプレー塗工時の当接先端部との距離を４９［ｍｍ］に変更する以外は実施例１と同様にして斑点を形成した。結果は次ぎのとおりであった。
【００７０】
アクリレート重合体  （前記アクリレート材料が重合したもの）
斑点の直径              ：  ４４ｎｍ
斑点の占めている面積割合：  １８％
【００７１】
〔比較例３〕
実施例３のスプレー塗工時の当接先端部との距離を２１［ｍｍ］に変更する以外は実施例３と同様にして斑点を形成した。結果は次ぎのとおりであった。
【００７２】
アクリレート重合体  （前記アクリレート材料が重合したもの）
斑点の直径              ：６５７ｎｍ
斑点の占めている面積割合：  ２３％
【００７３】
〔比較例４〕
実施例２のスプレー装置をオリンポス社製ＡＲＩＥＳ  ＳＧＡ−６１０４・ＳＣ口径０．４［ｍｍ］変更する以外は実施例２と同様にして斑点を形成した。結果は次ぎのとおりであった。
【００７４】
アクリレート重合体  （前記アクリレート材料が重合したもの）
斑点の直径              ：  ７５ｎｍ
斑点の占めている面積割合：    ３％
【００７５】
〔比較例５〕
実施例２のスプレー装置をオリンポス社製ＡＲＩＥＳ  ＳＧＡ−６３１１・ＳＣ口径１．１［ｍｍ］変更する以外は実施例２と同様にして斑点を形成した。結果は次ぎのとおりであった。
【００７６】
アクリレート重合体  （前記アクリレート材料が重合したもの）
斑点の直径              ：４２９ｎｍ
斑点の占めている面積割合：  ４４％
【００７７】
［検証実験］
次に、検証実験を行った画像形成装置の構成について説明する。
リコー製カラー複合機リコー社製ｉｍａｇｉｏ  Ｎｅｏ  Ｃ４５００を線速が４５０ｍｍ／ｓｅｃになるように改造し、且つ上記クリーニングブレードと感光体との当接圧力が３５［Ｎ／ｍ］になるよう設定し、実施例１〜実施例５、比較例１〜比較例５の画像形成装置を作製した。また、トナーは重合法により作製したトナーを用いた。なお、トナーの物性は、以下のとおりである。
【００７８】
トナー母体：円形度０．９８、平均粒径４．９［μｍ］
外添剤    ：小粒径シリカ１．５部（クラリアント製Ｈ２０００）
小粒径酸化チタン０．５部（テイカ製ＭＴ−１５０ＡＩ）
大粒径シリカ１．０部（電気化学工業製ＵＦＰ−３０Ｈ）
【００７９】
検証実験は、実験室環境：２１［℃］・６５［％ＲＨ］、通紙条件：画像面積率５％チャートを３プリント／ジョブで、２００，０００枚（Ａ４横）で行った。そして、以下の項目を評価した。
【００８０】
［評価項目］
トナーのすり抜け評価：クリーニングブレードの直後の感光体上に白色のフエルト部材をとりつけ、すり抜けるトナーを採取し、スキャナーで取り込むことでトナーすり抜け量を測定（良好なものから順に◎、○、×、××で評価し、◎及び○を合格とした。）
評価時画像：縦帯パターン（紙進行方向に対して）４３［ｍｍ］幅、３本チャート出力２０枚（Ａ４横）
クリーニングブレードエッジ摩耗形態：図６に示すようにクリーニングブレード下面側からみた摩耗幅、摩耗形態
【００８１】
以下に実施例１〜実施例５、比較例１〜比較例５のクリーニングブレード検証実験の結果を示す。なお、斑点の直径及び斑点の占めている面積割合は、別途同様に塗工した弾性体ブレードの一部を、ＺＥＩＳＳ製フィールドエミッション走査電子顕微鏡ＭＥＲＬＩＮの二次電子検出モードで観察することにより測定した。明確に斑点であると判断するには少なくとも斑点の直径が５ｎｍ以上必要であり、それ以下は測定限界以下であった。弾性体ブレードの導電化処理は日本電子製オスニウムプラズマコーター装置ＮＬ−ＯＰＣ８０Ａ用いた。
【００８２】
【表１】
2014077960.tif 000003
【００８３】
上記表１は、実施例１〜実施例５、比較例１〜比較例５の検証実験の結果をまとめたものである。
実施例１〜実施例５においては、いずれも、トナーすり抜けもほとんどなく、摩耗形態もエッジから綺麗な摩耗をしており、経時にわたり良好なクリーニング性を維持することができた。その中でも、実施例２はトナーのすり抜けが確認できず、実施例１、３〜５よりもさらに良好であった。
一方、比較例１、４はえぐれが発生し、クリーニング不良が発生してしまった。比較例５は大きな欠けが発生し、クリーニング不良が発生してしまった。比較例２はえぐれが発生し、クリーニング不良は発生しなかったものの、トナーのすり抜けが多量に確認された。比較例３は、欠け及びえぐれは見られなかったものの、トナーのすり抜けが多く見られた。
【００８４】
以上より、本発明によれば、高耐久性と優れたクリーニング性を併せ持つクリーニングブレードを用いることにより、長期に亘って高品質の画像形成が可能な画像形成装置及びプロセスカートリッジ、並びに前記画像形成装置の製造方法が得られることがわかった。
【符号の説明】
【００８５】
１        プロセスカートリッジ
２        枠体
３        感光体
４        帯電装置
５        現像装置
６        クリーニング装置
７        転写装置
１０      潤滑剤塗布装置
１４      転写ベルト
２３      感光体
５１      現像ローラ
５２      供給スクリュ
５３      攪拌スクリュ
５４      ドクタ
６２      クリーニングブレード
６２ａ    先端面
６２ｂ    ブレード下面
６２ｃ    先端稜線部
１０１    ファーブラシ
１０３    固形潤滑剤
２６２    クリーニングブレード
２６２ａ  先端面
２６２ｂ  ブレード下面
２６２ｃ  先端稜線部
６２１    ホルダー
６２２    母材（弾性体ブレード）
６２３    斑点状の有機物
【先行技術文献】
【特許文献】
【００８６】
【特許文献１】特許第４７７９９０９号公報
【特許文献２】特開２００５−１０７３７６号公報
【特許文献３】特開２０１１−１３８１１０号公報
【図４】
2014077960.tif 000004
【図５】
2014077960.tif 000005
【図６】
2014077960.tif 000006
【図７】
2014077960.tif 000007
【図１】
2014077960.tif 000008
【図２】
2014077960.tif 000009
【図３】
2014077960.tif 000010